(57)【要約】  本発明は、斜めから観察しても、艶の差により得られる凹凸感が変化し難い化粧材を提供することを目的とする。本実施形態に係る化粧材（１）では、第１の艶調整層（５）と第２の艶調整層（６）とのうち、相対的に艶の低い艶調整層に、粒径が層厚の１．０倍以上の艶消し剤を添加するようにした。それゆえ、艶調整層の表面に十分な凹凸を付与することができるため、斜めからの観察においても光沢度が上昇せず、低光沢を維持することができる。そのため、斜めから観察しても、艶の差により得られる凹凸感が変化し難い化粧材（１）を提供できる。
2017204361.tif 000002
【特許請求の範囲】
【請求項１】
基材上に設けられた第１の艶調整層と、前記第１の艶調整層上に部分的に設けられ、前記第１の艶調整層の艶と異なる艶を有する第２の艶調整層とを備え、
前記第１の艶調整層と前記第２の艶調整層とのうち、相対的に艶の低い艶調整層に、粒径が層厚の１．０倍以上の艶消し剤が添加されていることを特徴とする化粧材。
【請求項２】
前記基材と前記第１の艶調整層との間に設けられた柄インキ層を更に備え、
前記第２の艶調整層は、前記柄インキ層と重なる部分に形成され、前記柄インキ層の柄模様と前記第２の艶調整層の艶とが同調していることを特徴とする請求項１に記載の化粧材。
【請求項３】
前記基材と前記第１の艶調整層との間に設けられた柄インキ層を更に備え、
前記第１の艶調整層は、前記基材の前記第１の艶調整層側の面の全面を被覆しており、
前記第２の艶調整層は、前記柄インキ層の直上以外の部分に形成され、前記柄インキ層の柄模様と前記第１の艶調整層の艶とが同調していることを特徴とする請求項１に記載の化粧材。
【請求項４】
前記艶消し剤は、無機材料からなることを特徴とする請求項１から３のいずれか１項に記載の化粧材。
【請求項５】
前記艶消し剤は、前記艶消し剤が添加された前記艶調整層を構成する樹脂組成物１００質量部に対して、５質量部以上４０質量部以下の範囲内で添加されていることを特徴とする請求項１から４のいずれか１項に記載の化粧材。
【請求項６】
前記艶消し剤は、相対的に艶の高い艶調整層にも添加されていることを特徴とする請求項１から５のいずれか１項に記載の化粧材。
【請求項７】
前記艶消し剤の粒径は、２μｍ以上１５μｍ以下の範囲内であることを特徴とする請求項１から６のいずれか１項に記載の化粧材。
【請求項８】
前記艶消し剤の粒径は、前記艶消し剤が添加された前記艶調整層の層厚の３．０倍以下であることを特徴とする請求項１から７のいずれか１項に記載の化粧材。
【発明の詳細な説明】
【技術分野】
【０００１】
本発明は、建築物の内外装、建具、家具等の表面化粧等に使用するための化粧材に関する。さらに詳しくは、表面の艶の差により凹凸を立体的に表現した化粧材に関する。
【背景技術】
【０００２】
従来、例えば、建築物の内外装、建具、家具等の表面化粧等に用いられる化粧材には、木目柄や石目柄等の所望の柄模様が施されるのが通例である。また、単に木目柄や石目柄等の柄模様を平面的に表現するだけでなく、天然の木材や石材が持つ表面の凹凸感を併せて立体的に表現した化粧材も、高級感が所望される用途を中心に広く用いられている。【０００３】
化粧材の表面に平面的な柄模様と併せて立体的な凹凸感を表現する手法としては、従来、様々な方法が考案され、目的に応じて使い分けられている。なかでも、化粧材の表面に実際に凹凸を形成するのではなく、凹部または凸部として表現したい部分の表面の艶状態（具体的には光沢度）を異ならせることにより、人間の目の錯覚を利用して視覚的に凹凸の立体感を表現する手法がある。この手法によれば、実際には凹凸形状が存在しなくても、人間の目には、相対的に艶の高い部分は凸部、艶の低い部分は凹部として認識される。【０００４】
具体的には、例えば、凹み模様を含む適宜模様が印刷された基材の印刷面の全面に、艶の低い透明または半透明の合成塗料層を形成した後、形成した合成塗料層の表面の凹み模様に対応する部分を除く部分に艶の高い透明または半透明の合成塗料層を形成する。勿論、艶の高低の関係を逆転させれば、凹凸の関係を逆転させた化粧材を得ることができる。【０００５】
このような手法によれば、特殊な薬剤等を必要とすることなく、艶の異なる２種類の塗料を用意するだけで、いかなる基材に対しても、容易に立体的な凹凸感を付与することができる。しかも、艶の異なる合成塗料層の形成は、柄模様（柄インキ層）の形成に引き続きグラビア印刷法等の慣用の印刷法で行うことができるので、特殊設備は一切不要で生産能率も高く、柄模様との同調も容易である。また、合成塗料層の厚みは表現しようとする凹凸の高低差と比較すれば遥かに薄く済むので、樹脂の使用量を削減できるほか、可撓性の面でも有利であり、折り曲げ加工適性に優れた化粧材を容易に実現できる。また、化粧材の表面に大きな凹凸が無いので、凹部に汚染物が留まることも無いという利点もある。【０００６】
かかる多くの利点に鑑み、この手法を採用した化粧材は、既に大量に使用されているが、高級感の点ではまだ実際に凹凸を形成する手法を凌ぐには至っていないのが実情である。その理由を考察するに、例えば、機械式エンボス法によれば、天然木の導管等の凹凸形状を、導管等の断面形状まで含めて忠実に再現することが可能である。これに対し、艶の異なる２種類の塗料を使用したこの手法では、表面の艶の段階は２種類であるから、表現できる凹凸の段階も２種類となる。したがって、天然木の導管等の様に、深さ（高さ）が連続的に変化した斜面部を有する凹凸形状を表現することが難しいという問題点がある。【０００７】
そこで、近年、深さが連続的に変化した斜面部を有する凹凸形状を表現する合成塗料層（以下、「艶調整層」とも呼ぶ）を設けることによって、天然木の導管等のように、斜面部を有する凹凸形状を表現可能な化粧材が提案されている（例えば、特許文献１参照）。
【先行技術文献】
【特許文献】
【０００８】
【特許文献１】特許第３６２９９６４号公報
【発明の概要】
【発明が解決しようとする課題】
【０００９】
ここで、艶調整層の艶の調整方法としては、バインダーとしての透明樹脂中に艶調整剤（艶消し剤）を添加する方法が一般的である。艶調整剤としては、無機材料または有機材料の微粒子が主に用いられており、特に、無機材料の微粒子（特にシリカ微粒子）は艶消し能が高く、広く用いられている。艶調整剤を添加することにより、艶調整剤が艶調整層の表面に凹凸を付与し、この凹凸が光を散乱することで艶消し効果が得られる。これら艶調整剤の種類や添加量を調整することで、求められる艶を自在に作り出すことができる。【００１０】
しかしながら、艶調整剤により付与される凹凸は、艶調整層の厚さに対して小さく、さらに、機械式エンボス法により付与される凹凸に比較すると非常に小さい。そのため、化粧材表面を正面から観察した際には十分な艶の差による凹凸感が得られたとしても、斜めからの観察においては相対的に艶の低い部分の光沢度が上昇してしまい、艶の差により得られる凹凸感が少なくなってしまうことが問題であった。実際に化粧材が建築物の内外装や建具、家具等に用いられる場合、使用者は様々な角度から化粧材表面を観察することになるため、このように凹凸感に角度依存性が発生してしまうことにより、化粧材の高級感が大きく損なわれてしまうという課題があった。【００１１】
本発明は、上記課題を解決するために、斜めから観察しても、艶の差により得られる凹凸感が変化し難い化粧材を提供することを目的とする。
【課題を解決するための手段】
【００１２】
本発明者らは、鋭意検討の結果、相対的に艶の低い艶調整層の層厚と添加される艶消し剤の粒径を最適な範囲とすることで、斜めから観察した際の艶調整層の艶上昇を抑制でき、あらゆる角度から観察しても、艶の差による凹凸感が損なわれないことを見出した。【００１３】
上記課題を達成するべく、本発明の一態様の化粧材は、基材上に設けられた第１の艶調整層と、第１の艶調整層上に部分的に設けられ、第１の艶調整層の艶と異なる艶を有する第２の艶調整層とを備え、第１の艶調整層と第２の艶調整層とのうち、相対的に艶の低い艶調整層に、粒径がその層厚の１．０倍以上の艶消し剤が添加されていることを特徴とする。
【発明の効果】
【００１４】
本発明の一態様の化粧材によれば、艶の低い艶調整層の層厚と添加される艶消し剤の粒径を最適な範囲とすることで、斜めから観察した際の艶調整層の艶上昇を抑制でき、斜めから観察しても、艶の差により得られる凹凸感が変化し難い化粧材を提供できる。
【図面の簡単な説明】
【００１５】
【図１】本発明に係る実施形態の化粧材を示す断面図である。
【図２】変形例の化粧材を示す断面図である。
【発明を実施するための形態】
【００１６】
本発明の実施形態に係る化粧材１について、図面を参照して説明する。
ここで、図面は模式的なものであり、厚みと平面寸法との関係、各層の厚みの比率等は現実のものとは異なる。また、以下に示す実施形態は、本発明の技術的思想を具体化するための構成を例示するものであって、本発明の技術的思想は、構成部品の材質、形状および構造等を下記のものに特定するものでない。本発明の技術的思想は、特許請求の範囲に記載された請求項が規定する技術的範囲内において、種々の変更を加えることができる。
【００１７】
（構成）
図１に示すように、本実施形態の化粧材１は、基材２上に設けられた第１の艶調整層５と、第１の艶調整層５上に部分的に設けられ、第１の艶調整層５の艶と異なる艶を有する第２の艶調整層６とを備えている。そして、これら第１、第２の艶調整層５、６のうち、相対的に艶の低い艶調整層に、粒径が層厚の１．０倍以上、より好ましくは１．１倍以上の艶消し剤が添加されていることが重要である。これにより、艶調整層の表面に十分な凹凸を付与することができるため、斜めからの観察において光沢度が上昇せず、低光沢を維持することができる。
なお、基材２と第１の艶調整層５との間には、後述するように下地インキ層３、柄インキ層４および透明樹脂層（不図示）等、他の層を配置する構成としてもよい。また、下地インキ層３は、例えば、基材２上にインキをベタ塗りして形成した層であってもよい。
【００１８】
ここで、層厚とは、相対的に艶の低い艶調整層の断面を観察した際に艶消し剤同士の間を満たす樹脂部分の厚さである。本実施形態では、艶消し剤の粒径が層厚の１．１倍以上となっているため、艶消し剤は艶調整層に埋もれることが無く、一部が表面から露出している状態となっている。そのため、層厚の測定は、艶消し剤の間の樹脂部分を複数箇所測長し、得られた値を平均化することで求めることができる。また、粒径については、粒子形状が球状で無い場合には、粒子の断面を楕円形状としてその長径と短径との平均値を粒径とすればよい。つまり、本実施形態において粒径とは、粒子の断面形状を円状又は楕円形状と仮定した場合の平均粒径である。
【００１９】
なお、本実施形態では艶消し剤の粒径を層厚の１．１倍以上にした場合について説明したが、本実施形態はこれに限定されるものではない。例えば、艶消し剤の粒径が層厚の１．０倍であっても、艶消し剤は艶調整層に埋もれることが無く、一部が表面から露出している状態となっている。これは、後述する艶消し剤の表面が艶調整層を形成する樹脂に対して「濡れ性」が低い場合もあり、その場合には、艶調整層形成時に当該樹脂が艶消し剤の表面の一部ではじかれるためである。
【００２０】
また、艶消し剤の粒径の上限値は、粒径が大きくなることで樹脂成分から脱落が生じやすくなり、化粧材に求められる耐磨耗性や耐傷性が悪化してしまうこと、さらに、粒径が大きくなることで表面凹凸が大きくなり、汚染成分の拭き取り性が悪くなることによる耐汚染性の悪化を考慮すれば、相対的に艶の低い艶調整層の層厚の３．０倍とするのが好ましい。
なお、層厚と艶消し剤の粒径との関係としては、艶消し剤の粒径が層厚の１．０倍以上、より好ましくは１．１倍以上であることが重要であるが、具体的な大きさについては任意の数値として構わない。例えば、層厚を５μｍに設定した場合、艶消し剤の粒径は５．０μｍ以上、より好ましくは５．５μｍ以上とすればよい。
【００２１】
艶消し剤としては、市販されている公知の艶消し剤等を用いることができる。例えば、シリカ、ガラス、アルミナ、炭酸カルシウム、硫酸バリウム、アクリル等の無機材料からなる微粒子が挙げられる。第１、第２の艶調整層５、６は、透明性が高いことが要求されるため、なかでも、透明性の高いシリカ、ガラス、アクリル等の微粒子を用いることが望ましい。特に、シリカ微粒子のなかでも、中実の真球状粒子ではなく、微細な１次粒子が２次凝集してなる嵩密度の低い艶消し剤は添加量に対する艶消し効果が高い。それゆえ、このような艶消し剤を用いることで、より艶の低い艶調整層を形成できる。これにより、第１の艶調整層５と第２の艶調整層６の艶の差を大きくすることができ、得られる凹凸感を大きくすることができる。これにより、より深みのある優れた意匠表現が可能となる。
【００２２】
艶消し剤の粒径は、前述の通り、任意の数値を選択できるが、公知の艶消し剤を使用する場合には、２μｍ以上１５μｍ以下とすることが好ましい。さらに好ましくは、４μｍ以上１２μｍ以下とする。粒径が２μｍ未満の艶消し剤は、艶消し効果が低いため、本実施形態の特徴である凹凸感が十分に得られない。また、粒径が１５μｍより大きい艶消し剤は、光の散乱が大きくなってしまうため、第１、第２の艶調整層５、６の白濁を招いたり、目視での粒子感が大きくなったりし、本実施形態の特徴である凹凸感が損なわれてしまう。
【００２３】
第１、第２の艶調整層５、６を構成する樹脂部分（樹脂組成物）としては、例えば、ポリウレタン系、アクリルシリコン系、フッ素系、エポキシ系、ビニル系、ポリエステル系、メラミン系、アミノアルキッド系、尿素系等を用いることができる。また、樹脂組成物の形態は、水性、エマルジョン、溶剤系等、特に限定されるものではない。さらに、樹脂組成物の硬化法としては、例えば、一液タイプ、二液タイプ、紫外線硬化法等を用いることができる。
【００２４】
本実施形態では、特に、樹脂組成物としてイソシアネートを用いたウレタン系のものが、作業性、価格、樹脂自体の凝集力等の観点から好適である。イソシアネートとしては、例えば、トリレンジイソシアネート（ＴＤＩ）、キシリレンジイソシアネート（ＸＤＩ）、ヘキサメチレンジイソシアネート（ＨＭＤＩ）、ジフェニルメタンジイソシアネート（ＭＤＩ）、リジンジイソシアネート（ＬＤＩ）、イソホロンジイソシアネート（ＩＰＤＩ）、メチルヘキサンジイソシアネート（ＨＴＤＩ）、ビス（イソシアネートメチル）シクロヘキサン（ＨＸＤＩ）、トリメチルヘキサメチレンジイソシアネート（ＴＭＤＩ）等の誘導体であるアダクト体、ビュレット体およびイソシアヌレート体等の硬化剤を用いることができる。
【００２５】
これらのうち、耐候性が求められる用途では、直鎖状の分子構造を有するヘキサメチレンジイソシアネート（ＨＭＤＩ）を用いることが好ましい。また、表面硬度が求められる用途では、イソホロンジイソシアネート（ＩＰＤＩ）を用いることが好ましい。さらに、ヘキサメチレンジイソシアネート（ＨＭＤＩ）とイソホロンジイソシアネート（ＩＰＤＩ）との利点を組み合わせるべく、混合して用いることも有効である。この他にも、表面硬度の向上を図る場合には、紫外線や電子線等の活性エネルギー線で硬化する樹脂を用いることが好ましい。なお、これらの樹脂は、相互に組み合わせて用いることが可能である。
【００２６】
また、第１、第２の艶調整層５、６には、各種機能を付与するために、例えば、抗菌剤、防カビ剤等の機能性添加剤を添加してもよい。また、必要に応じて紫外線吸収剤、光安定化剤を添加してもよい。紫外線吸収剤としては、例えば、ベンゾトリアゾール系、ベンゾエート系、ベンゾフェノン系、トリアジン系を用いることができる。また、光安定化剤としては、ヒンダードアミン系を用いることができる。さらに、汚染防止性能やセロテープ（登録商標）離型性が求められる場合には、シリコーン骨格を持つ離型剤を添加することができる。この場合、離型剤の種類は特に限定されないが、樹脂組成物に対して反応性を有する末端官能基を持つシリコーン離型剤を用いることで、汚染防止性能やセロテープ離型性の耐久性を向上できる。
【００２７】
本実施形態では、第１、第２の艶調整層５、６は、互いに異なる艶を有している。また、第１の艶調整層５は、基材２の第１の艶調整層５側の面の全面を被覆しており、第２の艶調整層６は、第１の艶調整層５上の第２の艶調整層６側の面を部分的に被覆している。そして、これら第１、第２の艶調整層５、６の艶の差により凹凸形状が表現されている。
なお、本実施形態では、第１の艶調整層５が、基材２の第１の艶調整層５側の面の全面を被覆する例を示したが、他の構成を採用することもできる。例えば、第１の艶調整層５が、基材２の第１の艶調整層５側の面を部分的に被覆する構成としてもよい。
【００２８】
また、第１、第２の艶調整層５、６のうち、相対的に艶の低い艶調整層には、艶消し剤が添加されている。艶消し剤の添加量は、樹脂組成物１００質量部に対して５質量部以上４０質量部以下が好ましい。さらに好ましくは、１０質量部以上３０質量部以下とする。５質量部未満である場合には、艶消し効果が不足するため、相対的に艶の高い艶調整層との艶の差が小さくなり、凹凸感が不足してしまう。また、４０質量部より大きい場合には、艶消し剤に対して樹脂組成物が相対的に不足するため、艶消し剤の脱落や、脱落による耐傷性の低下を招いてしまい、化粧材１に求められる耐久性が大きく損なわれてしまう。
なお、相対的に艶の高い艶調整層においても、任意の艶消し剤を添加することが可能である。これらは最終的な凹凸感や意匠性に応じて適宜調整されるべきものである。また、第１、第２の艶調整層５、６に用いられる艶消し剤および樹脂組成物は、同じでも異なっていてもよい。これらは凹凸感および各種要求特性から自由に選択することができる。
【００２９】
また、第１、第２の艶調整層５、６の層厚は、任意の数値を選択できるが、前述の通り、艶消し剤の粒径は２μｍ以上１５μｍ以下が好ましいため、同等程度の範囲内、より好ましくは１．８μｍ以上１３．６μｍ以下とすることが好ましい。また、第１、第２の艶調整層５、６は、化粧材１の最表面となる層のため、化粧材１として必要な耐摩耗性、耐擦傷性、耐溶剤性、耐汚染性等の表面物性が求められる。なかでも、耐摩耗性や耐擦傷性は層厚による影響があり、層厚が厚い方が有利となる。したがって、第１、第２の艶調整層５、６のさらに好ましい層厚は２μｍ以上１２μｍ以下となる。１．８μｍ未満の場合、耐摩耗性および耐擦傷性が大幅に悪くなるため、化粧材１としての用途が限られることがある。また、１３．６μｍより大きい場合、第１、第２の艶調整層５、６自体の可撓性が悪くなるため、化粧材１としての加工性が悪化することがある。
【００３０】
基材２は、化粧材１の原紙として用いられるものであれば、特に限定されるものではない。例えば、薄葉紙、樹脂混抄紙、チタン紙、樹脂含浸紙、難燃紙、無機質紙等の紙類、天然繊維または合成繊維からなる織布もしくは不織布、ホモまたはランダムポリプロピレン樹脂、ポリエチレン樹脂等のポリオレフィン樹脂、共重合ポリエステル樹脂、アモルファス状態の結晶性ポリエステル樹脂、ポリエチレンナフタレート樹脂、ポリブチレン樹脂、アクリル系樹脂、ポリアミド樹脂、ポリカーボネート樹脂、ポリ塩化ビニル樹脂、ポリ塩化ビニリデン樹脂、フッ素系樹脂等の合成樹脂系基材、木材単板、突板、合板、集成材、パーティクルボード、中密度繊維板等の木質系基材、石膏板、セメント板、珪酸カルシウム板、陶磁器板等の無機系基材、鉄、銅、アルミニウム、ステンレス等の金属系基材、またはこれらの複合材、積層体等、従来公知の材料を用いることができる。また、基材２の形状としては、例えば、フィルム状、シート状、板状、異型成型体等を用いることができる。
【００３１】
なお、基材２と第１の艶調整層５の間には、化粧材１に柄模様を付加するための柄インキ層４を設けることができる。柄模様としては、例えば、木目模様、石目模様、砂目模様、タイル貼模様、煉瓦積模様、布目模様、皮絞模様、幾何学図形等を用いることができる。図１の例では、柄インキ層４は、第２の艶調整層６の直下の部分に形成されている。言い換えると、第２の艶調整層６が、柄インキ層４と重なる部分にのみ形成された構成となっている。また、柄インキ層４の柄模様は、第２の艶調整層６の艶と同調している。これにより、柄インキ層４による意匠性に、第２の艶調整層６による意匠性を付加できる。それゆえ、天然木や天然石に近い高級感のある意匠表現を有した化粧材１を形成することができる。
【００３２】
なお、本実施形態では、第２の艶調整層６が柄インキ層４と重なる部分にのみ形成されている、つまり、柄インキ層４の直上の部分にのみ形成されている例を示したが、他の構成を採用することもできる。例えば、柄インキ層４と重なる部分であればよく、柄インキ層４の直上の部分に加え、直上以外の部分の一部にも形成する構成としてもよい。
さらに、基材２と柄インキ層４との間には、求められる意匠に応じて、基材２の第１の艶調整層５側の面の全面を被覆する下地インキ層３を設けるようにしてもよい。また、下地インキ層３は、隠蔽性等、必要に応じて２層以上の多層としてもよい。さらに、柄インキ層４は、求められる意匠を表現するために必要な分版の数だけ積層して形成してもよい。このように、柄インキ層４と下地インキ層３とは、求められる意匠、つまり、表現したい意匠に応じて様々な組み合わせとなるが、特に限定されるものではない。
【００３３】
下地インキ層３および柄インキ層４の構成材料は、特に限定されるものではない。例えば、マトリックスと、染料、顔料等の着色剤とを溶剤中に溶解、分散してなる印刷インキやコーティング剤を用いることができる。マトリックスとしては、例えば、油性の硝化綿樹脂、２液ウレタン樹脂、アクリル系樹脂、スチレン系樹脂、ポリエステル系樹脂、ウレタン系樹脂、ポリビニル系樹脂、アルキド樹脂、エポキシ系樹脂、メラミン系樹脂、フッ素系樹脂、シリコーン系樹脂、ゴム系樹脂等の各種合成樹脂類、またはこれらの混合物、共重合体等を用いることができる。また、着色剤としては、例えば、カーボンブラック、チタン白、亜鉛華、弁柄、黄鉛、紺青、カドミウムレッド等の無機顔料や、アゾ顔料、レーキ顔料、アントラキノン顔料、フタロシアニン顔料、イソインドリノン顔料、ジオキサジン顔料等の有機顔料、またはこれらの混合物を用いることができる。また、溶剤としては、例えば、トルエン、キシレン、酢酸エチル、酢酸ブチル、メチルアルコール、エチルアルコール、イソプロピルアルコール、アセトン、メチルエチルケトン、メチルイソブチルケトン、シクロヘキサノン、水等、もしくはこれらの混合物等を用いることができる。
また、下地インキ層３および柄インキ層４には、各種機能を付与するために、例えば、体質顔料、可塑剤、分散剤、界面活性剤、粘着付与剤、接着助剤、乾燥剤、硬化剤、硬化促進剤および硬化遅延剤等の機能性添加剤を添加してもよい。
【００３４】
下地インキ層３、柄インキ層４および第１、第２の艶調整層５、６の各層は、例えば、グラビア印刷法、オフセット印刷法、スクリーン印刷法、静電印刷法、インクジェット印刷法等の各種印刷方法によって形成することができる。また、下地インキ層３および第１の艶調整層５は、基材２の第１の艶調整層５側の面の全面を被覆しているため、例えば、ロールコート法、ナイフコート法、マイクログラビアコート法、ダイコート法等の各種コーティング方法によっても形成することができる。これらの印刷方法、コーティング方法は、形成する層によって別々に選択してもよいし、同じ方法を選択して一括加工してもよい。
【００３５】
第１、第２の艶調整層５、６の層厚を調整するには、前述の印刷方法およびコーティング方法において塗布量を調整すればよい。塗布量は、各種印刷方法およびコーティング方法において、基材２に艶調整層を形成したものと、しないものとを作製し、質量差から算出することができる。塗布量と層厚との関係は、断面観察により求めることができる。
【００３６】
また、特に耐摩耗性が要求される場合には、柄インキ層４と第１の艶調整層５の間に透明樹脂層（不図示）を設けることができる。透明樹脂層としては、例えば、オレフィン系樹脂を主成分とした樹脂組成物を用いることが好ましい。オレフィン系樹脂としては、例えば、ポリプロピレン、ポリエチレン、ポリブテン等の他に、αオレフィン（例えば、プロピレン、１−ブテン、１−ペンテン、１−ヘキセン、１−ヘプテン、１−オクテン、１−ノネン、１−デセン、１−ウンデセン、１−ドデセン、トリデセン、１−テトラデセン、１−ペンタデセン、１−ヘキサデセン、１−ヘプタデセン、１−オクタデセン、１−ノナデセン、１−エイコセン、３−メチル−１−ブテン、３−メチル−１−ペンテン、３−エチル−１−ペンテン、４−メチル−１−ペンテン、４−メチル−１−ヘキセン、４，４−ジメチル−１−ペンテン、４−エチル−１−ヘキセン、３−エチル−１−ヘキセン、９−メチル−１−デセン、１１−メチル−１−ドデセン、１２−エチル−１−テトラデセン等）を単独重合あるいは２種類以上共重合させたものや、エチレン・酢酸ビニル共重合体、エチレン・ビニルアルコール共重合体、エチレン・メチルメタクリレート共重合体、エチレン・エチルメタクリレート共重合体、エチレン・ブチルメタクリレート共重合体、エチレン・メチルアクリレート共重合体、エチレン・エチルアクリレート共重合体、エチレン・ブチルアクリレート共重合体等のように、エチレンまたはαオレフィンとそれ以外のモノマーとを共重合させたものを用いることができる。特に、表面強度の更なる向上を図る場合には、高結晶性のポリプロピレンを用いることが好ましい。
【００３７】
また、透明樹脂層には、例えば、熱安定剤、紫外線吸収剤、光安定化剤、ブロッキング防止剤、触媒捕捉剤および着色剤等の添加剤を添加してもよい。これらの添加剤は、公知のものから適宜選択して使用することができる。また、透明樹脂層は、例えば、熱圧を応用した方法、押出ラミネート方法、ドライラミネート方法等の各種積層方法によって形成することができる。
【００３８】
（作用その他）
（１）以上のように、本実施形態の化粧材１では、第１の艶調整層５と第２の艶調整層６とのうち、相対的に艶の低い艶調整層に、粒径がその層厚の１．０倍以上、より好ましくは１．１倍以上の艶消し剤を添加するようにした。それゆえ、艶調整層の表面に十分な凹凸を付与することができるため、斜めからの観察においても光沢度が上昇せず、低光沢を維持することができる。そのため、斜めから観察しても、艶の差により得られる凹凸感が変化し難い化粧材１を提供できる。
【００３９】
（２）また、本実施形態の化粧材１では、柄インキ層４の柄模様と第２の艶調整層６の艶とが同調しているため、柄インキ層４による意匠性に、第２の艶調整層６による意匠性を付加でき、天然木や天然石に近い高級感のある意匠表現を有した化粧材１を形成できる。
【００４０】
（３）さらに、本実施形態の化粧材１では、艶消し効果の高い無機材料からなる艶消し剤を用いる。そのため、添加される艶調整層の艶を大きく下げられる。それゆえ、第１の艶調整層５の艶と第２の艶調整層６の艶との差を大きくすることができ、得られる凹凸感を大きくすることができる。これにより、より深みのある優れた意匠表現が可能となる。
【００４１】
（４）さらに、本実施形態の化粧材１では、相対的に艶の低い艶調整層を構成する樹脂組成物１００質量部に対して、艶消し剤を５質量部以上４０質量部以下の範囲内で添加するようにした。それゆえ、艶調整層の表面に十分な凹凸を確実に付与することができるため、斜めからの観察においても光沢度が上昇せず、低光沢を確実に維持することができる。そのため、斜めから観察しても、艶の差により得られる凹凸感が変化し難い化粧材１を確実に提供できる。
【００４２】
（５）さらに、本実施形態の化粧材１では、相対的に艶の高い艶調整層にも艶消し剤を添加するようにした。このような形態であっても、艶調整層の表面に十分な凹凸を付与することができるため、斜めからの観察においても光沢度が上昇せず、低光沢を維持することができる。そのため、斜めから観察しても、艶の差により得られる凹凸感が変化し難い化粧材１を提供できる。
【００４３】
（６）さらに、本実施形態の化粧材１では、艶消し剤の粒径が２μｍ以上１５μｍ以下の範囲内となるようにした。そのため、艶調整層の表面における凹凸感が十分に得られる。
【００４４】
（７）さらに、本実施形態の化粧材１では、艶消し剤の粒径が、相対的に艶の低い艶調整層の層厚の３．０倍以下となるようにした。それゆえ、艶消し剤の落下を低減することができるため耐磨耗性や耐傷性に優れ、且つ汚染成分の拭き取り性に優れた化粧材１を提供できる。
【００４５】
（変形例）
なお、本実施形態では、第２の艶調整層６が柄インキ層４と重なる部分に形成され、柄インキ層４の柄模様と第２の艶調整層６の艶とが同調している例を示したが、他の構成を採用することもできる。例えば、図２に示すように、第２の艶調整層６が柄インキ層４の直上以外の部分に形成され、柄インキ層４の柄模様と第１の艶調整層５の艶とが同調していてもよい。これにより、柄インキ層４の柄模様に、露出している第１の艶調整層５の艶が付与され、柄インキ層４による意匠性に第１の艶調整層５による意匠性を付加できる。それゆえ、天然木や天然石に近い高級感のある意匠表現を有した化粧材１を形成できる。
【００４６】
以下に、本実施形態の化粧材１の具体的な実施例について説明する。
＜実施例１＞
実施例１では、坪量５０ｇ／ｍ２の含浸紙（GFR-506：興人(株)製）を基材２として用いた。そして、基材２の一方の面に、油性硝化綿樹脂系グラビア印刷インキ（PCNT（PCRNT）各色：東洋インキ(株)製）を使用して、下地インキ層３と、柄インキ層４とをこの順に形成した。柄インキ層４の柄模様は、木目柄とした。
【００４７】
続いて、柄インキ層４を形成した基材２上に、第１の艶調整層５用のインキを基材２の一方の面の全面を被覆するように塗布し、第１の艶調整層５を形成した。インキは、アクリルポリオール（6KW-700：大成ファインケミカル(株)製）１００質量部に対して、シリカ系艶消し剤（ミズカシル310P：富士シリシア化学(株)製）８質量部、ポリイソシアネート（UR190B硬化剤：東洋インキ(株)製）１０質量部から構成した。インキの塗布量は２．５ｇ／ｍ２とした。層厚は断面観察の結果、２．１μｍであった。シリカ系艶消し剤の平均粒径は２．７μｍとした。次に、第２の艶調整層６用のインキを、第１の艶調整層５上の、柄インキ層４の直上の部分に塗布することで、第２の艶調整層６を形成した。インキは、アクリルポリオール（6KW-700：大成ファインケミカル(株)製）１００質量部に対して、シリカ系艶消し剤（ミズカシル310P：富士シリシア化学(株)製）３質量部、ポリイソシアネート（UR190B硬化剤：東洋インキ(株)製）１０質量部から構成した。シリカ系艶消し剤の平均粒径は２．７μｍとした。
【００４８】
＜実施例２＞
実施例２では、柄インキ層４を形成した基材２上に、第１の艶調整層５用のインキを基材２の一方の面の全面を被覆するように塗布し、第１の艶調整層５を形成した。インキは、アクリルポリオール（6KW-700：大成ファインケミカル(株)製）１００質量部に対して、シリカ系艶消し剤（ACEMATT OK900：エボニック社製）８質量部、ポリイソシアネート（UR190B硬化剤：東洋インキ(株)製）１０質量部から構成した。シリカ系艶消し剤の平均粒径は７．５μｍとした。また、インキの塗布量は７ｇ／ｍ２とした。層厚は断面観察の結果、６．５μｍであった。次に、第２の艶調整層６用のインキを、第１の艶調整層５上であって、柄インキ層４の直上となる部分にのみ塗布することで、第２の艶調整層６を形成した。インキは、アクリルポリオール（6KW-700：大成ファインケミカル(株)製）１００質量部に対して、平均粒径７．５μｍのシリカ系艶消し剤（ACEMATT OK900：エボニック社製）３質量部、ポリイソシアネート（UR190B硬化剤：東洋インキ(株)製）１０質量部から構成した。それ以外は実施例１と同様の構成とした。
【００４９】
＜実施例３＞
実施例３では、柄インキ層４を形成した基材２上に、第１の艶調整層５用のインキを基材２の一方の面の全面を被覆するように塗布し、第１の艶調整層５を形成した。インキは、アクリルポリオール（6KW-700：大成ファインケミカル(株)製）１００質量部に対して、シリカ系艶消し剤（ACEMATT 810：エボニック社製）８質量部、ポリイソシアネート（UR190B硬化剤：東洋インキ(株)製）１０質量部から構成した。シリカ系艶消し剤の平均粒径は１０．５μｍとした。また、インキの塗布量は９．５ｇ／ｍ２とした。層厚は断面観察の結果、９．３μｍであった。次に、第２の艶調整層６用のインキを、第１の艶調整層５上であって、柄インキ層４の直上となる部分にのみに塗布することで、第２の艶調整層６を形成した。インキは、アクリルポリオール（6KW-700：大成ファインケミカル(株)製）１００質量部に対して、平均粒径１０．５μｍのシリカ系艶消し剤（ACEMATT 810：エボニック社製）３質量部、ポリイソシアネート（UR190B硬化剤：東洋インキ(株)製）１０質量部から構成した。それ以外は実施例１と同様の構成とした。
【００５０】
＜比較例１＞
比較例１では、柄インキ層４を形成した基材２上に、実施例１と同じ組成の第１の艶調整層５用のインキを塗布量３．５ｇ／ｍ２となるように基材２の一方の面の全面を被覆するように塗布した。それ以外は実施例１と同様に第１の艶調整層５および第２の艶調整層６を形成し、化粧材１を得た。なお、このときの第１の艶調整層５の層厚は、断面観察の結果、３．３μｍであった。
【００５１】
＜比較例２＞
比較例２では、柄インキ層４を形成した基材２上に、実施例２と同じ組成の第１の艶調整層５用のインキを塗布量８．５ｇ／ｍ２となるように基材２の一方の面の全面を被覆するように塗布した。それ以外は実施例２と同様に第１の艶調整層５および第２の艶調整層６を形成し、化粧材１を得た。なお、このときの第１の艶調整層５の層厚は、断面観察の結果、８．４μｍであった。
【００５２】
＜比較例３＞
比較例３では、柄インキ層４を形成した基材２上に、実施例３と同じ組成の第１の艶調整層５用のインキを塗布量１１．５ｇ／ｍ２となるように基材２の一方の面の全面を被覆するように塗布した。それ以外は実施例３と同様に第１の艶調整層５および第２の艶調整層６を形成し、化粧材１を得た。なお、このときの第１の艶調整層５の層厚は、断面観察の結果、１１．２μｍであった。
【００５３】
＜評価＞
以上の実施例１〜３、比較例１〜３について、意匠性と光沢度の評価を行った。
＜意匠性＞
正面および斜めから化粧材１の意匠性を観察した。そして、あらゆる角度から凹凸感が見られる場合を「○」、斜めからの観察で凹凸感が減少する場合を「△」、斜めからの観察で凹凸感が見られなくなる場合を「×」とした。
＜光沢度＞
第１の艶調整層５、つまり、相対的に艶の低い艶調整層における２０°、６０°、８５°の光沢度を測定した。
【００５４】
これらの評価結果を表１に示す。
【００５５】
【表１】
2017204361.tif 000003
【００５６】
実施例１〜３の化粧材１では、表１に示すように、斜めから観察しても凹凸感が維持されていることが分かる。一方、比較例１〜３の化粧材１では、斜めからの観察により凹凸感が減少したり見られなくなったりしている。また、このような傾向は光沢度の測定結果にも現れている。比較例１〜３では斜め観察に該当する８５°の光沢度（艶）が高くなってしまい、第１の艶調整層５の光沢度（艶）と第２の艶調整層６の光沢度（艶）との差が小さくなることで、艶の差によって得られる凹凸感が減少してしまったと考えられる。
以上の結果から、実施例１〜３の化粧材は、あらゆる角度から観察しても、艶の差により得られる凹凸感が一定で、優れた意匠の化粧材１であることが明らかとなった。
なお、本発明の化粧材は、上記の実施形態および実施例に限定されるものではなく、発明の特徴を損なわない範囲において種々の変更が可能である。
【符号の説明】
【００５７】
１  化粧材
２  基材
３  下地インキ層
４  柄インキ層
５  第１の艶調整層
６  第２の艶調整層
【図１】
2017204361.tif 000004
【図２】
2017204361.tif 000005
【国際調査報告】
2017204361.tif 000006
2017204361.tif 000007
2017204361.tif 000008
2017204361.tif 000009